(57)【要約】【課題】布帛の捺染への適性があり、滲みやカラーブリードが防止され、かつ高い濃度が得られるインクジェット捺染用インク、及びインクジェット捺染方法を提供する。【解決手段】少なくとも水と、分散染料と、ポリアクリル酸又はその塩と、有機概念図におけるＩ／Ｏ値が２０．３〜２５．０であるグリコールエーテルと、を含む、インクジェット捺染用インクを提供する。【選択図】なし【特許請求の範囲】
【請求項１】
少なくとも水と、分散染料と、ポリアクリル酸又はその塩と、有機概念図におけるＩ／Ｏ値が２０．３〜２５．０であるグリコールエーテルと、を含む、インクジェット捺染用インク。
【請求項２】
前記ポリアクリル酸は、分子量が９０００以下であり、前記塩はＮａ又はＫの塩である、請求項１記載のインクジェット捺染用インク。
【請求項３】
前記ポリアクリル酸又はその塩を１０重量％〜２０重量％含む、請求項１又は２記載のインクジェット捺染用インク。
【請求項４】
前記グリコールエーテルを３重量％〜９重量％含む、請求項１〜３のいずれかに記載のインクジェット捺染用インク。
【請求項５】
請求項１〜４の何れかに記載のインクジェット捺染用インクを、記録ヘッドから吐出させて布帛の上に付着させる、インクジェット捺染方法。
【発明の詳細な説明】
【技術分野】
【０００１】
本発明は、布帛の捺染に適した、インクジェット捺染用インク及びインクジェット捺染方法に関する。
【背景技術】
【０００２】
インクジェット記録方法は、微細なノズルヘッドからインクの小滴を吐出して飛翔させ、紙等の記録媒体に付着させて印刷を行う印刷方法である。この方法は、比較的安価な装置で高解像度かつ高品位な画像を、高速で印刷可能であるという特徴を有する。
【０００３】
近年、インクジェット記録方法を用いて、記録媒体である布帛を捺染する技術が提案されている。布帛のインクジェット捺染に適したインクには、インクの滲みがないことや高い印字特性などが要求される。例えば、ポリ酢酸ビニルを添加したインクを用いた捺染方法が提案されている（特許文献１）。
【０００４】
一方、捺染技術に関するものではないが、通常のインクジェット記録用のインクとして、例えば、ポリアクリル酸を含むインクが提案されている（特許文献２、３）。
【０００５】
【特許文献１】特開２００７−１７７３８５号公報
【特許文献２】特開平６−１８４４７７号公報
【特許文献３】特開平６−２５６６９５号公報
【発明の開示】
【発明が解決しようとする課題】
【０００６】
本発明は、布帛の捺染への適性があり、滲みやカラーブリードが防止され、かつ高い濃度が得られるインクジェット捺染用インク、及びインクジェット捺染方法を提供することを課題とする。
【課題を解決するための手段】
【０００７】
本発明は、（１）少なくとも水と、分散染料と、ポリアクリル酸又はその塩と、有機概念図におけるＩ／Ｏ値が２０．３〜２５．０であるグリコールエーテルと、を含む、インクジェット捺染用インク；
（２）前記ポリアクリル酸は、分子量が９０００以下であり、前記塩はＮａ又はＫの塩である、前記（１）記載のインクジェット捺染用インク；
（３）前記ポリアクリル酸又はその塩を１０重量％〜２０重量％含む、前記（１）又は（２）記載のインクジェット捺染用インク；
（４）前記グリコールエーテルを３重量％〜９重量％含む、前記（１）〜（３）のいずれかに記載のインクジェット捺染用インク；
（５）前記（１）〜（４）の何れかに記載のインクジェット捺染用インクを、記録ヘッドから吐出させて布帛の上に付着させる、インクジェット捺染方法；を提供する。
【発明の効果】
【０００８】
本発明によれば、滲みやカラーブリードが防止され、かつ高い濃度が得られる、布帛の捺染に適性したインクジェット捺染用インク、及びインクジェット捺染方法を提供することができる。
【発明を実施するための最良の形態】
【０００９】
次に、本発明の実施の形態について説明する。以下の実施形態は、本発明を説明するための例示であり、本発明をこの実施形態にのみ限定する趣旨ではない。本発明は、その要旨を逸脱しない限り、さまざまな形態で実施することができる。
【００１０】
本発明のインクジェット捺染用インクは、少なくとも水と、分散染料と、ポリアクリル酸又はその塩と、有機概念図におけるＩ／Ｏ値が２０．３〜２５．０であるグリコールエーテルと、を含む。
上記インクジェット捺染用インクを用いて捺染することにより、滲みやカラーブリードが防止され、かつ高い濃度を得ることができる。
【００１１】
本発明において「有機概念図におけるＩ／Ｏ値が２０．３〜２５．０」とは、有機概念図における無機性値（Ｉ）と有機性値（Ｏ）との比が２０．３以上２５．０以下であることを意味する。
【００１２】
前記分散染料の例としては、Ｃ．Ｉ．ディスパースイエロー８２、Ｃ．Ｉ．ディスパースイエロー１１４、Ｃ．Ｉ．ディスパースイエロー３、Ｃ．Ｉ．ディスパースイエロー１６３、Ｃ．Ｉ．ディスパースイエロー５４、Ｃ．Ｉ．ディスパースイエロー１６０、Ｃ．Ｉ．ディスパースイエロー５４、Ｃ．Ｉ．ディスパースレッド５、Ｃ．Ｉ．ディスパースレッド９２、Ｃ．Ｉ．ディスパースレッド１９１、Ｃ．Ｉ．ディスパースレッド１５２、
Ｃ．Ｉ．ディスパースレッド６０、Ｃ．Ｉ．ディスパースバイオレット５７、Ｃ．Ｉ．ディスパースバイオレット１７、Ｃ．Ｉ．ディスパーオレンジ７３、Ｃ．Ｉ．ディスパースブルー１４、Ｃ．Ｉ．ディスパースブルー６０、Ｃ．Ｉ．ディスパースブルー１６５、Ｃ．Ｉ．ディスパースブルー２８１等が挙げられる。
【００１３】
前記ポリアクリル酸は、分子量が９０００以下であることが好ましい。
【００１４】
前記ポリアクリル酸としては、東亞合成株式会社製Ａ−６１１４、ライオン株式会社製ポリティＡ−５４０等が挙げられる。
【００１５】
前記塩は、ポリアクリル酸のＮａ塩又はＫ塩であることが好ましい。
【００１６】
上記インクジェット捺染用インクは、前記ポリアクリル酸又はその塩を１０重量％〜２０重量％含むことが好ましい。
【００１７】
上記インクジェット捺染用インクは、前記グリコールエーテルを３重量％〜９重量％含むことが好ましい。
【００１８】
有機概念図におけるＩ／Ｏ値が２０．３〜２５．０であるグリコールエーテルの好適な例としては、エチルトリグリコール、メチルトリグリコール、メチルジグリコール等が挙げられる。
【００１９】
上記インクジェット捺染用インクは、上記の各分散染料を分散剤により分散させることが好ましい。好適な分散剤としては、花王株式会社製デモールＳＳ−Ｌ（芳香族スルホン酸ホルマリン縮合物のナトリウム塩）、花王株式会社製デモールＲＳ−Ｌ（β‐ナフタレンスルホン酸ホルマリン縮合物ナトリウム塩）、日本製紙ケミカル株式会社製サンエキスＰ２５２（リグニンスルホン酸ナトリウム）、ＢＡＳＦ社製Ｌｕｖｉｔｅｃ  Ｋ３０（ポリビニルピロリドン）、ＢＡＳＦポゾリス社製レオビルド２４４０（メラミンスルホン酸塩）等が挙げられる。
【００２０】
上記インクジェット捺染用インクは、水に加えて水溶性有機溶剤を含むことが適当な粘度と保湿性を確保するために好ましい。好適な水溶性有機溶剤としては、グリセリン、エチレングリコール、ジエチレングリコール、トリエチレングリコール、２−ピロリドン、２−イミダゾリジノン、１，３−ジメチル−２−イミダゾリジノン等が挙げられる。
また、上記インクジェット捺染用インクは、添加剤として、ドデシルベンゼンスルホン酸ナトリウム、ＦＯＡＭＢＡＮ  ＭＳ−５７５等の界面活性剤を含んでいてもよい。ＦＯＡＭＢＡＮ  ＭＳ−５７５は消泡剤としての作用も有する。
【００２１】
（インクジェット捺染方法）
本発明のインクジェット捺染方法は、前記インクジェット捺染用インクを、記録ヘッドから吐出させて布帛の上に付着させることを特徴とする。
記録対象である前記布帛としては、織物、編物、不織布等が挙げられる。
【実施例】
【００２２】
表１〜５に示す組成によりインクジェット捺染用インクを調製した。表中の数値は重量％を表す。表１〜５中における[1]〜[5]は以下のとおりである。
[1] ナフタレンスルホン酸とホルマリンの縮合物ナトリウム塩の40％水溶液
[2] ナフタレンスルホン酸とシェファー酸とクレゾール縮合物ナトリウム塩の40％水溶液
[3] 染色の均一性の高いものを5点とし、低いものを1点として評価した。
[4] 染色の鮮明性の高いものを5点とし、低いものを1点として評価した。
[5] 液滴が安定飛翔状態を示す2滴以下で飛翔する速度範囲[m/s]
【００２３】
以下の印捺条件を利用して印捺する際に、飛翔安定性試験を行い、さらに印捺したサンプルに対して、以下の条件にて定着及び洗浄をした後、均染性及び鮮明性を評価した。
評価結果を表１〜５に示す。表１は、ポリアクリル酸及びグリコールエーテル両方を添加した場合（比較例及び実施例）を示し、表２は、構成要素のない場合（比較例)を示し、表３、４は、ポリアクリル酸を添加した場合（比較例）を示し、表５は、Ｉ／O値＝２０．３〜２５．０のグリコールエーテルを添加した場合（比較例）を示す。
【００２４】
（印捺条件）
パターン：図１に示す
プリンタ：ＰＭ−Ｇ８２０
解像度：７２０ｄｐｉ×７２０ｄｐｉ
布：ポンジクロス（ポリエステル）  セーレン製
【００２５】
（定着条件）
温度：１７０℃
湿度：１００％×１０分
【００２６】
（洗浄条件）
８０℃条件下でハイドロサルファイト、水酸化ナトリウム、各０．２％の濃度にて１０分間浸漬洗いを実施し、その後４０℃、２０℃のお湯により順次洗浄して仕上げた。その後はアイロンにより乾燥させた。
【００２７】
（飛翔安定性試験）
各インク組成物をインクジェットプリンタ用インクカートリッジに充填し、インクジェットプリンタＰＭ−Ａ７５０（セイコーエプソン社製、２５℃環境下、Ｓｍａｌｌドット波形）を使用し、ピエゾ素子の歪率を変化させることにより、インク滴の飛翔速度を変化させて記録媒体に記録した。
ここで、インク滴の飛翔開始時もしくは飛翔中にインク滴が分離して３滴以上の多滴にならないインク滴の最高飛翔速度を最高安定飛翔速度（ｍ／ｓ）とし、同様に１滴となった失速しないインク滴の最低飛翔速度を最低安定飛翔速度（ｍ／ｓ）として記録した。すなわち、２滴で飛翔する範囲を前記最高安定飛翔速度（ａ）と最低安定飛翔速度（ｂ）との差より安定範囲として求めた。
【００２８】
（均染性と鮮明性）
上記の条件にて得られた染色布に対して、目視にて色ムラ、白スジ（均染性）がないかを比較し、それらのない良好な染色物を５点満点で評価した。
鮮明性についても同様で、画像がはっきりしているかについて評価した。
【００２９】
【表１】
2010065176.tif 000002
【００３０】
【表２】
2010065176.tif 000003
【００３１】
【表３】
2010065176.tif 000004
【００３２】
【表４】
2010065176.tif 000005
【００３３】
【表５】
2010065176.tif 000006
【００３４】
表１〜５に示すように、実施例のインクを用いた場合では、比較例に比べて、均染性、鮮明性、及び吐出性に優れていることが判った。
【図面の簡単な説明】
【００３５】
【図１】実施例における印捺条件のパターン図である。
【図１】
2010065176.tif 000007